(57)【特許請求の範囲】
【請求項１】
チタニアナノ構造物を作製する方法であって、前記方法が、
水酸化物を水で調製した塩基性電解液の中に配された陽極および陰極を含む電解槽を備える工程であって、前記陽極および前記陰極のそれぞれが前記電解液に暴露されたチタン表面を含むものである工程；および
前記陽極および前記陰極の前記チタン表面の上に前記チタニアナノ構造物を得るに十分な時間、前記陽極および前記陰極に定電位を印加する工程；
を含む方法。
【請求項２】
前記水酸化物が、水酸化ナトリウム、水酸化カリウム、およびそれらの組合せから選択されることを特徴とする請求項１に記載の方法。
【請求項３】
チタニアナノ構造物を作製する方法であって、前記方法が、
水酸化物を水で調製した塩基性電解液であって硫酸ナトリウムまたは硫酸カリウムが添加された電解液の中に配された陽極および陰極を含む電解槽を備える工程であって、前記陽極および前記陰極のそれぞれが前記電解液に暴露されたチタン表面を含むものである工程；および
前記陽極および前記陰極の前記チタン表面の上に前記チタニアナノ構造物を得るに十分な時間、前記陽極および前記陰極に定電位を印加する工程；
を含む方法。
【発明の詳細な説明】
【関連出願】
【０００１】
本出願は、米国特許出願第１２／０３８８４７号（２００８年２月２８日出願）および米国特許出願第１２／３６３１６２号（２００９年１月３０日出願）の優先権の利益を主張するものである。
【技術分野】
【０００２】
本発明の実施態様は、ナノ構造物を作製する方法に関し、より詳しくはナノ構造物を作製する電気化学的方法に関する。
【背景技術】
【０００３】
金属酸化物、金属、混合金属、金属合金、金属合金酸化物、および金属水酸化物は、一つには、それらの系がいくつかの実用的および産業的用途を有しているために、検討されてきた材料系である。金属酸化物、たとえば、酸化チタン（ＩＶ）（チタニア）は、塗料、化粧品、触媒、および生物学的移植片のような、広範囲の用途において使用されている。
【０００４】
ナノ材料は、バルク材料においては観察されないユニークな性質を有しており、たとえば、粒子の光学的、機械的、生化学的および触媒的な性質は、それらの粒子のサイズと密接に関連している。ナノ材料は、表面積対容積の比率が極めて高いことに加えて、量子力学的効果を示し、バルク材料を使用したのでは不可能であるような用途も可能とすることができる。ナノテクノロジーに関わる挑戦課題の一つは、経済的に実行可能なプロセスでナノ材料を生産することである。結果としては、実験室的なスケールでは、広範囲のナノテクノロジーをベースとする用途が証明されてはいるものの、ナノテクノロジーをベースとする用途で商業化されたものは、極めて僅かである。
【０００５】
たとえばチタニアは、ナノテクノロジーをベースとする用途が実験室スケールでは証明されており、そのナノ材料が広範囲な実用的な用途において使用される可能性がある材料系である。チタニアナノ材料は、たとえば光電池用途、たとえば色素増感太陽電池、金属−半導体接合ショットキーダイオード太陽電池、およびドープした−ＴｉＯ２ナノ材料をベースとする太陽電池などにおいて使用することができる。チタニアナノ材料は、光触媒作用、各種の有機汚染物質、たとえばローダミンＢ、クロロホルム、アシッドオレンジＩＩ、フェノール、サリチル酸、およびクロロフェノールなどの光分解において使用することができる。チタニアナノ材料はさらに、水素化反応たとえばプロピン（ＣＨ３ＣＣＨ）の水素化、光触媒的水分解などにおいて有用である。さらに、チタニアナノ粒子は、エレクトロクロミックデバイスたとえばエレクトロクロミックウィンドウおよびディスプレイにおいて、水素貯蔵において、センサー用途たとえば、湿度センサーおよび水素、酸素、一酸化炭素、メタノールのようなガスのセンサーならびにエタノールセンサーにおいて、使用することができる。チタニアナノ材料は、挿入電極としてリチウム電池においても使用することができる。
【０００６】
チタニアナノ構造物のようなナノ材料を合成するためには従来からいくつかの方法が存在し、そのような方法としては、たとえば、ゾル−ゲル法、ミセル法および逆ミセル法、ゾル法、水熱法、ソルボサーマル法、直接酸化法、化学蒸着法、物理蒸着法、電着法、音響化学法、マイクロ波法、有機テンプレート合成法、エーロゲル法、ならびにたとえばプロトニックチタン酸塩からの剥離層合成によるＴｉＯ２ナノシート法などが挙げられる。
【０００７】
従来からのゾル−ゲル法においては、コロイド状懸濁液またはゾルが、前駆体、典型的には無機金属塩または金属−有機化合物、たとえば、金属アルコキシドから、加水分解反応および重合反応によって形成される。溶媒を除去し、完全に重合させると、ゾル−ゲル相への遷移状態となり、次いでさらなる乾燥と加熱処理を行うことによってそれを高密度のセラミックへと転換させる。ゾル−ゲル法を使用した典型的な酸化チタンナノ構造物の合成には、チタンアルコキシド（たとえば、チタンテトライソプロポキシド）前駆体を、アルコール性溶媒中２℃で、水酸化テトラメチルアンモニウムのような塩基に添加することが含まれる。その後で、５０℃〜６０℃で１３日間、または９０℃〜１００℃で６時間の加熱を行い、最後にオートクレーブまたは高圧反応器中１７５℃〜２００℃で加熱することを含む二次処理にかける。
【０００８】
従来からのゾル−ゲル法では、たとえば高エネルギーが要求される極めて低い温度から高温高圧までのような極端なプロセス条件を採用していて、資本コストの高い高圧反応器を使用し、かつ、たとえばイソプロポキシドのような取扱いコストの高い化学物質を使用している。
【０００９】
従来からの水熱法においては、水熱合成は、テフロン（登録商標）ライニングをしたオートクレーブまたは高圧反応器中で、調節した温度および圧力下に実施し、水性溶液の中で反応を起こさせる。
【００１０】
この方法の変法がソルボサーマル法であって、その場合には、水性環境に代えて有機溶媒を使用する。酸化チタンナノワイヤーの典型的な合成法には、塩化チタンを酸または無機塩とオートクレーブ中５０℃〜１５０℃で１２時間反応させることが含まれる。その後で、ナノ材料の粉体を脱イオン水およびエタノールで洗浄し、６０℃で数時間かけて乾燥させる。
【００１１】
チタニアナノ粒子を作製するためのその他の従来からの水熱法のいくつかは、チタンブトキシド（イソプロパノール中）を水と（水：Ｔｉ比＝１５０：１）、７０℃で１時間かけて反応させる水熱反応と、それに続けて、濾過および２４０℃で２時間の加熱処理を行い、最後に脱イオン水および／またはエタノールで洗浄し、６０℃で乾燥させる方法；酸性のエタノール水溶液中において２４０℃で４時間かけてチタンアルコキシド前駆体を水熱反応させ、それに続けて洗浄および乾燥させる方法；ならびに、ＴｉＯ２粉体を１０モル〜１５モルの水酸化ナトリウムと１５０℃〜２００℃で２４時間〜７２時間かけて水熱処理し、それに続けて洗浄および乾燥させてＴｉＯ２ナノワイヤーを作製する方法などである。
【００１２】
従来からの水熱法は、ゾル−ゲル法と同様の欠点を有していて、たとえば、オートクレーブが高コストであり、取扱いに注意を要する化学物質を使用し、さらに、時間がかかり、高コストの後処理工程が必要である。
【００１３】
従来からの電着法においては、チタニアナノワイヤーを、テンプレートとしての陽極アルミナ膜（ＡＡＭ）を使用して析出させる。その合成法は、塩化チタン溶液（ｐＨ＝２）中のパルス電着法で実施される。次いでその基材を５００℃で４時間加熱してから、ＡＡＭテンプレートを除去する。この方法のための前提条件は、穏やかな除去プロセスを使用しても、残分をまったく残すことなく除去することが可能なテンプレートが利用できるということである。その条件が満たされないと、通常の電着では大きなサイズの粒子が生成する。さらに、工業的なプロセスにおいて、塩化チタンのような腐食性の電解液を取り扱うことは、極めて困難なこととなりうる。
【００１４】
従来からの直接酸化法における、チタニアナノチューブの合成には、０．５％フッ化水素（ＨＦ）溶液中で２枚のチタンプレートの間に、１０ボルト〜２０ボルトの電圧を１０分間〜３０分間印加することが含まれる。ＨＦを使用するということが、工業的製造方法としてはこのプロセスを魅力のないものとしている。さらに、得られるナノ構造物の形状がナノチューブに限定される。
【００１５】
チタニアナノ構造物を作製するための従来からの方法は、エネルギー多量消費型で、高価な資本設備たとえば高圧反応器を使用し、たとえば粉体のクリーニング、洗浄および乾燥など長時間を要するプロセスを含んでおり、過酷な化学物質たとえば、アルコキシド、塩化チタン、およびＨＦなどを使用する。
【発明の概要】
【発明が解決しようとする課題】
【００１６】
経済的に実行可能な様式でナノ構造物を大量に作製する方法があれば有利であろう。
【課題を解決するための手段】
【００１７】
本明細書に記載のような、ナノ構造物を作製する方法は、ナノ構造物、たとえばチタニアナノ構造物を作製するための従来からの方法の上述のような欠点の一つまたは複数に対処するものであって、資本コストおよび／または生産コストを削減しながらも組成およびサイズの調節性を向上させるといった、利点の一つまたは複数を与え、そのナノ構造物を基材の上に直接成長させることが可能であるために、そのナノ構造物が本質的に高い導電率を有している。本質的に高い導電率は、光電池および光触媒的用途においては特に有用であり、改良された構成を有する材料および系を得ることが可能である。
【００１８】
一つの実施態様は、ナノ構造物を作製する方法である。その方法には、水酸化物を含む電解液の中に配された陽極および陰極を含む電解槽を備える工程であって、その陽極または陰極がその電解液に暴露された表面を含むものである工程；およびその電解液に暴露された陽極または陰極の表面上にそのナノ構造物を得るに十分な時間、その電解槽に電位を印加する工程；が含まれる。
【００１９】
また別な実施態様は、チタニアナノ構造物を作製する方法である。その方法には、電解液の中に配された陽極および陰極を含む電解槽を備える工程であって、その陽極または陰極がその電解液に暴露されたチタン表面を含むものである工程；およびその電解液に暴露された陽極または陰極のチタン表面上にそのチタニアナノ構造物を得るに十分な時間、その電解槽に電位を印加する工程；が含まれる。
【００２０】
本発明のさらなる特徴および利点は、以下の詳細な説明において記述されるであろうが、部分的にはその説明から当業者には容易に明らかであろうし、あるいは、本明細書の書面および特許請求項、さらには添付の図面の記載に従って本発明を実施することにより認識されるであろう。
【００２１】
ここまでの一般的な説明および以後における詳細な説明のいずれもが、単に本発明を例示しているだけのものであり、本発明の特質および特徴を請求項に記載の通りに理解するための概要または骨子を提供することを目的としていることは理解されたい。
【００２２】
添付の図面は、本発明のさらなる理解を与えるために備えられたものであって、本明細書に組み入れられ、その一部を構成している。それらの図面は、本発明の１種または複数の実施態様を説明するものであって、本明細書の記載と合わせて、本発明の原理および展開を説明するのに役立つものである。
【００２３】
本発明は、以下の詳細な説明のみか、あるいは添付の図面と合わせることにより、理解することが可能である。
【図面の簡単な説明】
【００２４】
【図１】一つの実施態様に従った方法において使用される電解槽の図である。
【図２ａ】Ｔｉ基材のサイクリックボルタンメトリーを示す図である。
【図２ｂ】Ｔｉ基材のサイクリックボルタンメトリーを示す図である。
【図３ａ】一つの実施態様に従って作製されたチタニアナノ構造物のＳＥＭ顕微鏡写真である。
【図３ｂ】一つの実施態様に従って作製されたチタニアナノ構造物のＳＥＭ顕微鏡写真である。
【図３ｃ】一つの実施態様に従って作製されたチタニアナノ構造物のＳＥＭ顕微鏡写真である。
【図３ｄ】一つの実施態様に従って作製されたチタニアナノ構造物のＳＥＭ顕微鏡写真である。
【図４ａ】Ｔｉ電極のＳＥＭ顕微鏡写真である。
【図４ｂ】Ｔｉ電極のＳＥＭ顕微鏡写真である。
【図４ｃ】Ｔｉ電極のＳＥＭ顕微鏡写真である。
【図４ｄ】Ｔｉ電極のＳＥＭ顕微鏡写真である。
【図５ａ】一つの実施態様に従って作製されたチタニアナノ構造物のＳＥＭ顕微鏡写真である。
【図５ｂ】一つの実施態様に従って作製されたチタニアナノ構造物のＳＥＭ顕微鏡写真である。
【図６ａ】一つの実施態様に従って作製されたチタニアナノ構造物のＳＥＭ顕微鏡写真である。
【図６ｂ】一つの実施態様に従って作製されたチタニアナノ構造物のＳＥＭ顕微鏡写真である。
【図７ａ】図５ａに示した実施態様の断面のＳＥＭ顕微鏡写真である。
【図７ｂ】図５ａに示した実施態様の断面のＳＥＭ顕微鏡写真である。
【図８ａ】図６ａに示した実施態様の倍率を上げていった一連のＳＥＭ顕微鏡写真である。
【図８ｂ】図６ａに示した実施態様の倍率を上げていった一連のＳＥＭ顕微鏡写真である。
【図８ｃ】図６ａに示した実施態様の倍率を上げていった一連のＳＥＭ顕微鏡写真である。
【図８ｄ】図６ａに示した実施態様の倍率を上げていった一連のＳＥＭ顕微鏡写真である。
【発明を実施するための形態】
【００２５】
ここで、本発明の各種の実施態様を詳しく参照していくが、それらの例は、添付の図面に示されている。可能な限りにおいて、各図面を通して同一または類似の部品を参照するには、同じ参照番号を使用する。
【００２６】
一つの実施態様は、ナノ構造物を作製する方法である。図１に見られるように、その方法には、水酸化物を含む電解液１４の中に配された陽極１０および陰極１２を含む電解槽１００を備える工程が含まれるが、その陽極または陰極には電解液に暴露された表面１７が含まれる工程；ならびにその電解液に暴露された陽極または陰極の表面上にナノ構造物を得るに十分な時間、その電解槽に電位を印加する工程；が含まれる。
【００２７】
また別な実施態様においては、図１に見られるように、その陽極および陰極はそれぞれ、電解液に暴露された表面１６を含む。また別な実施態様においては、その陽極および陰極はそれぞれ、電解液に暴露された少なくとも二つの表面を含む。そのナノ構造物は、たとえば、電解液に暴露された陽極の表面の上、電解液に暴露された陰極の表面の上、または電解液に暴露された陽極と陰極両方の表面の上、において得ることができる。
【００２８】
したがって、陽極または陰極の表面（「ａ  ｓｕｒｆａｃｅ」または「ｔｈｅ  ｓｕｒｆａｃｅ」）と呼ばれるものには、いずれかが電解液に暴露されるか、またはその上に得られたナノ構造物を有している場合には、陽極もしくは陰極の、または陽極および陰極の両方の一つまたは複数の表面が含まれる。
【００２９】
一つの実施態様においては、電解液に暴露された陽極または陰極の表面には、金属酸化物、混合金属酸化物、金属、混合金属、金属合金、金属合金酸化物、またはそれらの組合せが含まれる。
【００３０】
一つの実施態様においては、そのナノ構造物には、金属酸化物、混合金属酸化物、金属、混合金属、金属合金、金属合金酸化物、金属水酸化物、またはそれらの組合せが含まれる。たとえば、そのナノ構造物が金属酸化物を含む場合には、その金属酸化物には、たとえば、酸化チタン、酸化モリブデン、酸化亜鉛、酸化コバルト、またはいくつかのその他の金属酸化物を含むことができる。たとえば、そのナノ構造物が混合金属または混合金属酸化物を含む場合には、そのナノ構造物には、２種以上の金属または金属酸化物の混合物を含むことができる。
【００３１】
たとえば、電解液に暴露された表面が、金属、混合金属、および／または金属合金を含んでおり、次いでその単一または複数の金属が酸化物または水酸化物に転換されたりあるいは金属のままで留まっていたりする場合には、電気化学的加工の後で、数種のナノ構造物の組合せを得ることもできる。たとえば、金属の全部が、または金属の内の１種または複数が、酸化物もしくは水酸化物またはそれらの各種の組合せに転換されることもあるであろうし、いずれの金属もまったく転換されないということもあるであろう。（１種または複数の）金属の酸化物または水酸化物への転換は、出発物質の特異性に依存する、たとえば、電解液に暴露された場合のその物質の電気化学的挙動に依存する可能性がある。
【００３２】
たとえば電解液に暴露された表面が、金属酸化物、混合金属酸化物、または金属合金酸化物を含むような場合には、電気化学的加工の後に、ナノ構造物を数種組み合わせたものが得られる可能性がある。金属酸化物の金属または水酸化物への転換は、出発物質の特異性に依存する、たとえば、電解液に暴露された場合のその物質の電気化学的挙動に依存する可能性がある。本明細書に記載された方法に従って電気化学的に加工した金属酸化物の場合、その金属酸化物は、いくつかの実施態様においては、酸化物のままに留まることができるが、その化学量論に変化がおきるかもしれない。たとえば、酸化コバルトの場合で、表面にＣｏ３Ｏ４が含まれていると、電気化学的加工の後では、そのナノ構造物の組成が、Ｃｏ３Ｏ４のままに留まっていることもあり得るし、ＣｏＯに転換されていることもありうるし、あるいはＣｏに転換されていることもありうるし、あるいはそれらが組み合わさっていることもありうる。たとえば、酸化コバルトの場合で、表面にＣｏＯが含まれていると、電気化学的加工の後では、そのナノ構造物の組成が、ＣｏＯのままに留まっていることもあり得るし、Ｃｏ３Ｏ４に転換されていることもありうるし、あるいはＣｏに転換されていることもありうるし、あるいはそれらが組み合わさっていることもありうる。
【００３３】
一つの実施態様においては、その電解液には１種または複数の添加物をさらに含む。そのような添加物は、一つの実施態様においては、以下のものから選択される：ホウ酸、リン酸、炭酸、硫酸ナトリウム、硫酸カリウム、亜硫酸ナトリウム、亜硫酸カリウム、硫化ナトリウム、硫化カリウム、リン酸ナトリウム、リン酸カリウム、硝酸ナトリウム、硝酸カリウム、亜硝酸ナトリウム、亜硝酸カリウム、炭酸ナトリウム、炭酸カリウム、重炭酸ナトリウム、重炭酸カリウム、ハロゲン化ナトリウム、ハロゲン化カリウム、界面活性剤、およびそれらの組合せ。界面活性剤は、イオン性、ノニオン性、生物性、またはそれらの組合せとすることができる。
【００３４】
イオン性界面活性剤の例としては以下のものが挙げられる：（１）アニオン性（スルフェート、スルホネートまたはカルボキシレートアニオンをベースとするもの）、たとえば、ペルフルオロオクタノエート（ＰＦＯＡまたはＰＦＯ）、ペルフルオロオクタンスルホネート（ＰＦＯＳ）、ドデシル硫酸ナトリウム（ＳＤＳ）、アンモニウムラウリルスルフェート、およびその他のアルキルスルフェート塩、ナトリウムラウレススルフェート、別名ナトリウムラウリルエーテルスルフェート（ＳＬＥＳ）、アルキルベンゼンスルホネート、セッケン、および脂肪酸塩；（２）カチオン性（四級アンモニウムカチオンをベースとするもの）、たとえば、セチルトリメチルアンモニウムブロミド（ＣＴＡＢ）（別名ヘキサデシルトリメチルアンモニウムブロミド）、およびその他のアルキルトリメチルアンモニウム塩、セチルピリジニウムクロリド（ＣＰＣ）、ポリエトキシル化タロウアミン（ＰＯＥＡ）、ベンザルコニウムクロリド（ＢＡＣ）、および塩化ベンゼトニウム（ＢＺＴ）；（３）両性イオン性（両性）、たとえば、ドデシルベタイン、コカミドプロピルベタイン、およびココアンフォグリシネート。
【００３５】
ノニオン性界面活性剤の例としては以下のものが挙げられる：アルキルポリ（エチレンオキシド）、アルキルフェノールポリ（エチレンオキシド）、ポリ（エチレンオキシド）とポリ（プロピレンオキシド）とのコポリマー（市販品で、ポロキサマー（Ｐｏｌｏｘａｍｅｒ）またはポロキサミン（Ｐｏｌｏｘａｍｉｎｅ）と呼ばれているもの）、アルキルポリグルコシド（オクチルグルコシド、デシルマルトシドを含む）、脂肪族アルコール（セチルアルコール、オレイルアルコールを含む）、コカミドＭＥＡ、コカミドＤＥＡ、およびポリソルベート（Ｔｗｅｅｎ２０、Ｔｗｅｅｎ８０、ドデシルジメチルアミンオキシドを含む）。
【００３６】
生物性界面活性剤は、ミセラー形成性界面活性剤、または溶液の中でミセルを形成する界面活性剤たとえば、ＤＮＡ、ベシクル、およびそれらの組合せである。
【００３７】
電解液の中に１種または複数の界面活性剤を取り入れることで、そのナノ構造物に秩序を与えて、たとえば自己集合性とすることができる。
【００３８】
一つの実施態様においては、そのナノ構造物には、ホウ酸塩、リン酸塩、炭酸塩、ホウ化物、リン化物、炭化物、インターカーレートされたアルカリ金属、インターカーレートされたアルカリ土類金属、インターカーレートされた水素、硫化物、窒化物、またはそれらの組合せをさらに含む。ナノ構造物の組成は、その電解液の中に組み入れる１種または複数の添加物の選択に依存させることができる。たとえば、チタニアナノ構造物では、電気化学的加工の前にその電解液の中に硫酸ナトリウムまたは硫酸カリウムを添加することによってそのナノ構造マトリックスの中にナトリウムまたはカリウムをさらに含むようにさせることができるし、カドミウムナノ構造物では、電気化学的加工の前にその電解液の中に、亜硫酸ナトリウム、硫化ナトリウム、硫酸ナトリウム、またはそれらの組合せを添加することによって、硫化カドミウムをさらに含むようにさせることができる。
【００３９】
電源１８、たとえば直流（ＤＣ）電源を用いて電位を印加することが可能であるが、その電源は、一定電圧またはバイポテンシオスタットを供給することが可能、たとえばサイクリック電圧を供給することが可能である。電位はサイクリック電圧に限定されるものではなく、たとえば、その方法に応じて、各種の電位プログラムを使用することができる。三角波、パルス波、正弦波、階段状電位、あるいは鋸刃波などが、電位プログラムの例である。その他の適用可能な電位プログラム、たとえば当業者には公知のその他の電位プログラムを使用してもよい。一つの実施態様においては、その電位が０．０ボルトよりも高い。また別な実施態様においては、その電位が０．５ボルトまたはそれ以上である。また別な実施態様においては、その電位が５ボルトまたはそれ以下、たとえば０．６ボルト〜５．０ボルトの範囲である。一つの実施態様においては、１分またはそれ以上にわたって電位を連続的に印加する。また別な実施態様においては、２４時間またはそれ以下で、電位を印加する。いくつかの実施態様においては、３０分間〜２４時間、たとえば４時間〜１８時間にわたって電位を連続的に印加する。
【００４０】
一つの実施態様においては、その電解液が、水酸化ナトリウム、水酸化カリウム、またはそれらの組合せを含む溶液である。いくつかの実施態様においては、その溶液を、１モル〜１０モルの濃度、たとえば３モル〜８モル、たとえば５モルの濃度とすることができる。
【００４１】
一つの実施態様においては、その陽極および陰極が独立して、均質な金属、金属層、金属フォイル、金属合金、金属多重層、混合金属層、混合金属多重層、およびそれらの組合せから選択される材料を含んでいる。その（１層または複数の）層は、いくつかの実施態様においては、厚膜、薄膜、メッシュ、（１種または複数の）金属が、条片、離散した領域、単一または複数のスポット、またはそれらの組合せの形で存在しているパターン化された層であってよい。混合金属層の一例は、共析出させた合金である。
【００４２】
一つの実施態様においては、そのパターンに同一の材料が含まれる。また別な実施態様においては、そのパターンに各種複数の異種材料が含まれていて、たとえば、金属の条片が混合金属のスポットに隣り合い、それがさらに金属合金の長方形に隣り合っている。その条片、スポットおよび長方形は相互に隣接していてもよいし、あるいは相互に離れて位置していてもよい。
【００４３】
また別な実施態様においては、同一の材料を相互の上に重ね合わせることもできる。また別な実施態様においては、異なった材料を相互の上に、たとえば、１種の金属を合金の上に、混合金属の上に重ね合わせるなど、いくつかの組合せが考えられる。
【００４４】
その金属膜は、たとえばＴｉ金属の薄膜または厚膜とすることができる。その薄膜は、たとえば、厚み数ナノメートルから厚み数ミクロンまでとすることができる。その厚膜は、たとえば、厚み数十ミクロンから厚み数百ミクロンまでとすることができる。Ｔｉ表面が導電性であることによって、固液界面における電子移動、および基材のＴｉ部分への電気接続を容易とすることができる。その基材は平坦な表面を含むこともできるし、あるいは平坦ではない表面を含むこともできる。その基材は、フレキシブルな基材であってもよいし、あるいは変形可能な表面を有する基材であってもよい。
【００４５】
一つの実施態様においては、その材料が、導電性支持体の上、非導電性支持体の上、またはそれらを組み合わせたものの上に析出される。
【００４６】
一つの実施態様においては、その導電性支持体には、金属、金属合金、ニッケル、ステンレス鋼、インジウムスズ酸化物（ＩＴＯ）、銅、およびそれらの組合せから選択される材料が含まれる。
【００４７】
非導電性支持体には、一つの実施態様においては、ポリマー、プラスチック、ガラス、およびそれらの組合せから選択される材料が含まれる。
【００４８】
たとえば、一つの実施態様においては、その陽極および陰極には、チタン金属、チタンフォイル、導電性支持体の上に析出させたチタン膜、非導電性支持体の上に析出させたチタン膜、およびそれらの組合せを含むことができる。
【００４９】
いくつかの実施態様においては、その導電性支持体には、ＩＴＯ、銅、およびそれらの組合せから選択される材料が含まれる。いくつかの実施態様においては、その導電性支持体が、各種の導電性金属基材である。いくつかの実施態様においては、非導電性支持体には、ポリマー、プラスチック、ガラス、およびそれらの組合せから選択される材料が含まれる。
【００５０】
その方法には、電解液を接触させる前に基材をクリーニングすることをさらに含むことができる。
【００５１】
一つの実施態様においては、その方法を環境条件、たとえば室温および大気圧で使用することができ、また低電圧および電流、従って低エネルギーで使用することができる。また別な実施態様においては、その方法には、電解液を１５℃〜８０℃、たとえば３０℃〜８０℃、たとえば３０℃〜６０℃の温度に加熱することをさらに含む。電解液の加熱は、当該技術分野で公知の各種の加熱方法たとえば、電解槽の下にホットプレートを置くことによって実現することができる。その温度は、所望するナノ構造物および使用する材料に応じて調節することができる。
【００５２】
一つの実施態様においては、その方法に、電解液を撹拌することをさらに含む。電解液を撹拌するためには、当該技術分野で公知の各種の撹拌方法を使用することができ、たとえば、電解槽の下にスターラーを置き、電解液の中にマグネチックスターラーバーを入れてもよい。たとえば、機械的な撹拌や超音波撹拌を使用することもできる。
【００５３】
一つの実施態様においては、その方法には、ナノ構造物を得た後にその陽極および陰極をクリーニングすることがさらに含まれる。そのクリーニングには、いくつかの実施態様においては、酸洗浄が含まれる。その酸は、塩酸、硫酸、硝酸およびそれらの組合せから選択することができる。
【００５４】
また別な実施態様は、チタニアナノ構造物を作製する方法である。その方法には、電解液の中に配された陽極および陰極を含む電解槽を備える工程であって、その陽極または陰極がその電解液に暴露されたチタン表面を含む工程；ならびにその電解液に暴露された陽極または陰極のチタン表面上にそのチタニアナノ構造物を得るに十分な時間、その電解槽に電位を印加する工程；が含まれる。また別な実施態様においては、その陽極および陰極のそれぞれに、電解液に暴露されたチタン表面を含む。
【実施例】
【００５５】
アルファ・アエサル（Ａｌｆａ  Ａｅｓａｒ）から入手可能な、焼き鈍しをした９９．５％チタンの基材を切断し、アセトン、イソプロパノール、水の１：１：１混合物の中で１５分間超音波処理によりクリーニングした。次いで、脱イオン（ＤＩ）水の中でそのチタン基材をリンスし、脱イオン水の中で１５分間さらなる超音波処理にかけた。窒素気流下で、そのチタン基材を乾燥させた。
【００５６】
電解液は、脱イオン水の中にＡＣＳ認証の水酸化ナトリウムおよびＡＣＳ認証の水酸化カリウムを用いて調製したが、いずれもアルファ・アエサル（Ａｌｆａ  Ａｅｓａｒ）から入手可能である。
【００５７】
電解槽、たとえば異なった大きさ（内寸１．５”×１”×１”および３”×１．５”×３．５”）の電気化学的電池を、「テフロン」を用いて作製した。「テフロン」は、エッチングおよび／または腐食の影響を受けやすいガラスまた金属容器とは対照的に、塩基性の環境において安定であるために、「テフロン」を選択した。塩基性のｐＨに抵抗性のあるその他の材料も、電気化学的電池を構築するのには使用することができる。
【００５８】
ペンシルバニア州グローブシティ（Ｇｒｏｖｅ  Ｃｉｔｙ，ＰＡ）のパイン・インストラメント・カンパニー（ＰＩＮＥ  Ｉｎｓｔｒｕｍｅｎｔ  Ｃｏｍｐａｎｙ）から入手可能なバイポテンシオスタットのモデルＡＦＲＤＥ５を使用して、サイクリックボルタンメトリー法を実施した。アジレント（Ａｇｉｌｅｎｔ）から入手可能なＤＣ電源のモデルＥ３６３１９を使用して、定電圧法を実施した。実施例においては、陽極としておよび陰極としていずれの場合にも、同様のサイズのＴｉ基材を使用した。
【００５９】
図２ａおよび図２ｂに、１モル（Ｍ）のＮａＯＨおよび１ＭのＫＯＨ溶液中におけるＴｉ基材のサイクリックボルタンメトリーを示す。図２ａからわかるように、陽極サイクル（ポジティブスイープ）の際には、電位が約０．６ボルト（Ｖ）までは（ゼロ電流で示されているように）表面反応が存在しない。０．６Ｖを超える電位では、電流が増加し、表面上での酸化反応が開始されたことを示している。表面電位を高くしていくにつれて、１．６Ｖのところにピークが観察されるが、これは、拡散によって制限される電気化学的反応であることを示している。
【００６０】
その反応が、電極表面へ向かってのヒドロキシルイオンの物質移動によって制限を受ける可能性がある表面酸化プロセスであるという仮説をたてることができる。２．３Ｖの電位のところで、電流がさらに正の値の方向に増大するが、このことは、さらなる一つまたは複数の電子移動反応が開始されてことを示している。２．３Ｖを超えたところでの電流対電位の曲線の軌跡から、この第二の電子移動反応が動力学的に調節された酸化反応であって、それが（少なくとも１Ｍを超える濃度では）溶液のヒドロキシルイオンの濃度の影響を受けないという仮説をたてることができる。サイクリックボルタンメトリーは、予測実験のためのガイドとして使用することができる、すなわち、印加する電位を選択して、陽極および／または陰極の表面へのその反応に特有の変化に影響を与えることができる。
【００６１】
図２ｂに、１ＭのＫＯＨ中におけるＴｉ基材のサイクリックボルタンメトリーを示す。ＫＯＨ中におけるＴｉの電気化学的挙動と、ＮａＯＨ電解液中におけるＴｉの電気化学的挙動とは、その二つの溶液のｐＨが同一であっても、異なっている。基材のＴｉ表面は、０．８Ｖ未満の電位では影響を受けない。電位が０．８Ｖを超えると、正の電流による単一のピークによって示されるように、拡散により調節された酸化反応が電位５Ｖまで続く。ＮａＯＨ系からの場合と同様に、ＫＯＨ電解液中でのＴｉのサイクリックボルタンメトリーは、表面反応そして結果としては表面構造および／または組成物を調節するための予測実験のためのガイドとして使用することができる。
【００６２】
予めクリーニングしておいたチタン基材（陽極および陰極）を、「テフロン」セルの対向する面に対して垂直に位置させた。次いで、そのセルに電解液（ＮａＯＨまたはＫＯＨまたはその両方を組み合わせたもの）を充満させた。小さなセル（１．５”×１”×１”）の中で実施する実施例では、１５ｍＬの電解液容積を使用し、大きいセル（３”×１．５”×３．５”）における実施例では、１５０ｍＬの電解液を使用した。次いで、基材をＤＣ電源に接続し、今や電極となった、２枚の基材の間に予め決められた電圧を印加した。電圧は、先に述べたサイクリックボルタンメトリーの結果を規準に選択した。各種の実験条件を系統的に変化させて、いくつかの実施例を実施した。結果については、以下において論ずる。
【００６３】
チタン電極（陽極および陰極）を、ＮａＯＨおよびＫＯＨ溶液中で、電気化学的制御たとえば定電位制御にかけた。１Ｍ、５Ｍおよび１０Ｍの溶液濃度について試験したところ、５Ｍの溶液が所望のチタニアナノ構造物を与えることが見出された。１Ｍの溶液中で調製した電極の上には、長時間をかけたとしても、ナノ構造物がまったく、またはほとんど観察されなかった。１０Ｍの溶液においては、電気化学的制御の後に表面の粗さは観察されたものの、特徴的なサイズは、数百マイクロメートルであり、ナノメートルサイズの構造の証拠はほとんど得られなかった。
【００６４】
上述の結果に基づくと、電気化学的にＴｉＯ２ナノ構造物を形成させることが可能な電解液組成の最適な範囲が存在する。本明細書においてはこれ以降、実施例を、ＮａＯＨまたはＫＯＨまたはそれらの組合せの５Ｍの溶液に合わせる。
【００６５】
それぞれの電解液にそれぞれの時間、電位を印加することなくＴｉ基材を浸漬させることによって、それぞれの電気化学的実施例に対応する対照を調製した。電極はさらに、時間（すなわち電気化学的制御下にある時間）の変化にかけた。３０分間および２時間かけた電気化学的制御を与えた電極では、ＮａＯＨ溶液およびＫＯＨ溶液のいずれにおいても、ナノ構造物は観察されなかった。それらの電極の走査型電子顕微鏡（ＳＥＭ）顕微鏡写真（図示せず）は、対照のそれと類似していた。
【００６６】
図３ａ、図３ｂ、図３ｃ、および図３ｄは、５ＭのＮａＯＨ溶液中で６時間、５Ｖの定電位にかけたＴｉ基材のＳＥＭ顕微鏡写真である。図３ａおよび図３ｃは、陽極のそれに相当し（すなわち、その表面がプラスの電位を受けた）、図３ｂおよび図３ｄは、陰極のそれに相当する（すなわち、その表面がマイナスの電位を受けた）。
【００６７】
図３ａおよび図３ｂは、電気化学的加工に続けて、脱イオン水でリンスし、窒素気流下で乾燥させた後のＴｉ基材のＳＥＭ顕微鏡写真である。そのチタニアナノ構造物には、短い、ナノメートルサイズ（幅）のＴｉＯ２ナノワイヤー２０によって結合された、オープンな（多孔質の）ネットワーク１８が含まれている。「粒状」の特色を与えているのは、いくぶんかは、脱イオン水を用いたリンスの際に洗い出されずに残ったＮａＯＨが存在しているためである。このことは、Ｘ線回折（ＸＲＤ）分析でナトリウムのピークが存在していることから確認された。
【００６８】
図３ｃおよび図３ｄは、電気化学的加工に続けて、リンス、酸洗浄、乾燥をさせた後の基材のＳＥＭ顕微鏡写真である。酸洗浄工程では、基材を穏やかな酸たとえば、１ＭのＨＣｌの中に３０分間浸漬させ、次いで脱イオン水の中でリンスした。図３ａおよび図３ｂにおいて観察されたのに類似した明瞭なチタニアナノ構造物が、結晶粒状物なしに存在している。このことは、部分的には酸洗浄によってＮａＯＨが完全に除去されたためである。そのチタニアナノ構造物には、短い、ナノメートルサイズ（幅）のＴｉＯ２ナノワイヤー２０によって結合された、オープンな（多孔質の）ネットワーク１８が含まれている。このことは、オープンな細孔を通して電解液が全部の表面に極めて良好な接触をする、極めて高い表面積の表面であることを表している。
【００６９】
これらのネットワークの中のナノワイヤーのサイズは、１０ｎｍ〜４０ｎｍの間、平均して約３０ｎｍであった。これら高表面積構造となっているために、液体またはガスがその全表面積またはガスに接近しやすくなっており、そのことが、応用において有利な寄与をして、材料を最大限に利用できるようにしている（たとえば、光電池）。
【００７０】
これらのナノ構造物が作り出される正確な機構は今のところ明らかではないが、その合成プロセスの間に、電解液がその表面の最大のｎｍ２に接近するという、溶解−再析出機構の仮説をたてることが可能である。ナノ構造物が金属基材の中へ成長するので、そのナノ構造物は、より高い電子接近性および導電性を有している。
【００７１】
図４ａ、図４ｂ、図４ｃ、および図４ｄは、５ＭのＫＯＨ溶液中で６時間、５Ｖの定電位にかけたＴｉ電極のＳＥＭ顕微鏡写真である。図４ａおよび図４ｃは、陽極のそれに相当し、図４ｂおよび図４ｄは陰極のそれに相当する。
【００７２】
図４ａおよび図４ｂは、電気化学的加工に続けて、脱イオン水でリンスし、窒素気流下で乾燥させた後のＴｉ基材のＳＥＭ顕微鏡写真である。
【００７３】
図４ｃおよび図４ｄは、電気化学的加工に続けて、リンス、酸洗浄、乾燥をさせた後の基材のＳＥＭ顕微鏡写真である。酸洗浄工程では、基材を穏やかな酸たとえば、１ＭのＨＣｌの中に３０分間浸漬させ、次いで脱イオン水の中でリンスした。これらの条件下では、最小限認識可能なナノ構造物もまったく形成されなかった。図４ａは、その表面の上にいくぶんかの構造を有しているようにみえるが、図４ｃに見られるように、酸洗浄したあとではそれらは消失している。
【００７４】
図５ａおよび図５ｂは、５ＭのＮａＯＨ溶液の中で、１６時間、５Ｖの定電位制御の下で加工したＴｉ基材のＳＥＭ顕微鏡写真である。図５ａは陽極に相当し、図５ｂは陰極に相当する。
【００７５】
図５ａに見られるように、その表面には、図３ａに示した６時間電極に比較すると、より細かいサイズを有する結合チタニアナノワイヤー２２を有する、ウェブ状のチタニアナノ構造物が示されている。そのチタニアナノワイヤーの平均サイズは１０ｎｍ未満であり、数本のチタニアナノワイヤーが相互に束になって、高表面積ネットワークを形成している。その一方で、対極上のチタニアナノ構造物２４は、それらが図３ｂに示した対応する６時間電極よりも閉じているために、崩れているように見えるが、その理由はおそらく、ある種の合体効果（ｃｏａｌｅｓｃｅｎｃｅ  ｅｆｆｅｃｔ）のためであろう。それにもかかわらず、これらの乱れた構造でも、依然としてサブ１００ｎｍ領域に入っている。
【００７６】
図６ａおよび図６ｂは、５ＭのＫＯＨ溶液の中で、１６時間、５Ｖの定電位制御の下で加工したＴｉ基材のＳＥＭ顕微鏡写真である。図６ａは陽極に相当し、図６ｂは陰極に相当する。
【００７７】
チタニアナノ構造物を示さない図４ａおよび図４ｂに示した６時間電極に比較して、その陽極および陰極いずれもが、チタニアナノ構造物２６のからみ合わせネットワーク、たとえばチタニアナノワイヤーを有している。それらのチタニアナノワイヤーは、高い表面積と、基材の奥深くまでもチタニアナノ構造物への良好な接近性とを有している。その陽極は、サブ１０ｎｍサイズのチタニアナノワイヤーの均質な分布を有しているのに対して、その陰極は、主として約３０ｎｍであるチタニアナノワイヤーを有している。チタニアナノ構造物が有利となる特徴は、その表面結合の量である。チタニアナノワイヤーは、どのチタニアナノワイヤーのストランドをとっても、それの出発点と終点を見分けることがほとんど不可能であるというところまで、相互に入り組んで、分かちがたく結合されている。
【００７８】
さらに、たとえば電解液組成、時間、電極の極性（陽極か陰極か）、電極電位、またはそれらの組合せといった加工条件を調節することによって、そのチタニアナノ構造物の表面構造を調節することも可能である。
【００７９】
図７ａおよび図７ｂは、図５ａに示した５ＭのＮａＯＨの中で合成した１６時間電極（陽極）の断面のＳＥＭ顕微鏡写真である。チタンとチタニアとの界面２８が、基材とナノ構造物との間の良好な結合性を見せている。チタン基材３２を超えたチタニアナノ構造物３０の層が極めて均質である。ナノ構造物の層の平均した厚みは約５００ｎｍである。
【００８０】
その厚みは、たとえば電気化学的制御の時間を最適な範囲の内で調節することによって調節することができるが、その時間が短すぎたり（６時間未満）あるいは長すぎたりすると、所望のナノ構造物が得られないであろう。たとえば、７２時間の実験（ＫＯＨまたはＮａＯＨ中での電位調節下のＴｉ）では、ナノ構造物の崩壊が起きたが、この原因は、Ｔｉの表面が連続的な溶解−再析出にひっきりなしにさらされているために、ナノ構造物が機械的に崩壊してしまったからであろう。
【００８１】
表１に、５ＭのＮａＯＨおよび５ＭのＫＯＨの溶液の中で１６時間の電気化学的制御をして合成したＴｉ電極について、ＸＲＤ分析をした結果をまとめた。それらの電極は、熱処理をした後でＸＲＤ分析にかけた。その加熱処理では、１０℃／分の速度で電極を５００℃にまで加熱していき、５００℃で１時間保持した。
【表１】
0005706164.tif 000002
【００８２】
いずれの電解液の場合でも、対照では酸化物をまったく生じず、金属状態を保持した表面を示していた。いずれの場合においても、陽極（作用電極）は、金属ＴｉならびにＴｉＯ２のルチル相およびアナターゼ相の存在を示していた。その金属相は、Ｔｉ基材からのバックグラウンドである。陰極（対極）では、基材からのＴｉ金属バックグラウンドに加えて、ＴｉＯ２のルチル相のみの存在を示していた。
【００８３】
この特徴は、所望の（一つまたは複数の）相を有するＴｉＯ２ナノ構造物を選択的に合成するのに、都合よく利用できるであろう。加熱処理をした後でもそのナノ構造物は変化を受けずに残っていた。さらに、これらの電極をさらに加熱処理して所望の相を得ることも可能であろう。
【００８４】
図８ａ、図８ｂ、図８ｃ、および図８ｄは、図６ａに示したＫＯＨ溶液中で合成した１６時間陽極を、倍率を上げながら（５００×、２５００×、１０，０００×、２５，０００×）撮影した、一連のＳＥＭ顕微鏡写真である。この電極を選択したのは単に説明のためだけであって、他の電極でも同様の挙動を示す。図８ａから８ｄへと目を移していくと、そのチタニアナノ構造物が表面全体に均質に形成されていて、ナノ構造物が単なる離ればなれの島になってはいるわけではない。
【００８５】
これが電気化学的プロセスを使用したメリットであって、そこでは、全部の表面を均質に処理することが可能である。このことは、このプロセスの規模の拡大縮小性と生産性の面では重要な意味合いを有している。より大きい電気化学的電池に合わせた、より大きな基材が、各種のサイズ（数ｍｍ２から数ｍ２まで）のＴｉＯ２ナノ構造物を生産するために使用することができる。
【００８６】
一つの実施態様においては、その方法には、バッチプロセスでナノ構造物を作製することが含まれる。また別な実施態様においては、その方法には、連続プロセスでナノ構造物を作製することが含まれる。
【００８７】
たとえば、そのプロセスをバッチプロセスとすることが可能であって、その場合には、Ｔｉまたはチタンコーティングした基材（たとえば、インジウムスズ酸化物（ＩＴＯ）もしくは銅基材の上のＴｉ膜、またはポリマー基材たとえばポリエチレンテレフタレート（ＰＥＴ）上のＴｉ膜）のシートを電解液（ＮａＯＨまたはＫＯＨ）の中に浸漬させ、電位を印加することによってナノ構造物を作り出すことができる。
【００８８】
想定することが可能なまた別な実施態様は、連続プロセスであって、その場合には、二つのＴｉまたはＴｉコーティングした基材のロールを、ＮａＯＨまたはＫＯＨを含むタンクの中に連続的にフィードすることができ、その間は電位を印加しておく。下流側のクリーニングおよび／またはリンス工程を一体化させて、ＴｉＯ２ナノ構造化された表面のロールを製造することができる。そらに、その反応が、電解液と接触状態にある表面に限定されるので、優れたプロセス制御を実施することができる。いずれの実施態様においても、時間の関数としての電流をモニターすることによって、そのプロセスをモニターすることができる。
【００８９】
本発明の精神と範囲から逸脱することなく、各種の修正および変更を本発明に加えることが可能であることは、当業者にとっては自明のことであろう。したがって、本発明に対する修正および変更が、添付の特許請求項およびそれらの等価物の範囲の内にあるならば、本発明はそれらも包含しているものとする。
【図１】
0005706164.tif 000003
【図２ａ】
0005706164.tif 000004
【図２ｂ】
0005706164.tif 000005
【図３ａ】
0005706164.tif 000006
【図３ｂ】
0005706164.tif 000007
【図３ｃ】
0005706164.tif 000008
【図３ｄ】
0005706164.tif 000009
【図４ａ】
0005706164.tif 000010
【図４ｂ】
0005706164.tif 000011
【図４ｃ】
0005706164.tif 000012
【図４ｄ】
0005706164.tif 000013
【図５ａ】
0005706164.tif 000014
【図５ｂ】
0005706164.tif 000015
【図６ａ】
0005706164.tif 000016
【図６ｂ】
0005706164.tif 000017
【図７ａ】
0005706164.tif 000018
【図７ｂ】
0005706164.tif 000019
【図８ａ】
0005706164.tif 000020
【図８ｂ】
0005706164.tif 000021
【図８ｃ】
0005706164.tif 000022
【図８ｄ】
0005706164.tif 000023